ГЛАЗУРЬ
GLAZE

Изобретение относится к промышленности строительных материалов и касается составов глазурей для нанесения на керамическую плитку.
Известна глазурь, содержащая, вес.ч.: свинцовый глет 27,5, молотое стекло 1,5; молотый малахит 7; кварцевый песок 6 [1].
Задача изобретения состоит в повышении морозостойкости глазури.
Технический результат достигается тем, что глазурь, включающая свинцовый глет, молотое стекло, молотый малахит, кварцевый песок, дополнительно содержит костяную золу при следующем соотношении компонентов, вес.ч.: свинцовый глет 29-31; молотое стекло 10-12; молотый малахит 6-8; кварцевый песок 10-12; костяная зола 6-8.
Составы глазури приведены в таблице.
Компоненты
Содержание, вес.ч. в составах
1
2
3
Свинцовый глет
29
30
31
Молотое стекло
- листовое
12
-
-
- тарное
-
11
-
- сортовое
-
-
10
Молотый малахит
6
7
8
Кварцевый песок
10
11
12
Костяная зола
8
7
6
Mopoзостойкость, циклы
не менее 100
не менее 100
не менее 100
Компонент дозируют в требуемых количествах. По отдельности размалывают до прохождения через сетку № 014, смешиваю и сплавляют при температуре 1430-1490°C.
Расплав гранулируют в воду, а затем размалывают до прохождения через сетку 0056 и подготавливают глазурную суспензию с влажностью 45-50%. Суспензию наносят в виде тонкого слоя на поверхность отформованных керамических изделий (плитки) и обжигают при температуре 1120-1150°C.
Источники информации
1. Новгородскiй М.П. Керамика. - СПб: Изданiе В.И.Губинскаго, 1911. - С.69.